(57)【特許請求の範囲】
【請求項１】
式（Ｉ）の少なくとも１つの構造要素を含むポリシロキサンであって、
【化１】
0006417420.tif 000025
ここで、
Ｒ１は、Ｃ１−６アルキルまたはフェニルであり、
Ｒ２は、Ｃ１−６アルキレンであり、
Ｒ３は、７〜２９個の炭素原子を有する、飽和または少なくとも一価不飽和の直鎖または分岐の炭化水素部分であり、場合によりヒドロキシで置換され、
Ｒ４は、−ＣａＨ２ａ−であり、場合により、Ｃ１−６アルキル、Ｃ１−６アルコキシ、ヒドロキシまたはアミノで置換され、
Ｒ５は、環構造中の２個の窒素原子のうちの１個と結合する、飽和、または、少なくとも一価不飽和、または芳香族の、１〜２０個の炭素原子を有する炭化水素部分であり、場合により、Ｓ、ＯおよびＮから選択されるヘテロ原子を含み、場合により置換され、このＲ５が結合している窒素原子が第四級アンモニウムイオンを形成しており、
ａは、２または３であり、および、
Ｘ−は、有機または無機アニオンである、
ポリシロキサン。
【請求項２】
請求項１に記載のポリシロキサンであって、
Ｒ１は、Ｃ１−６アルキルである、
ポリシロキサン。
【請求項３】
請求項１に記載のポリシロキサンであって、
Ｒ２は、−（ＣＨ２）３−または−ＣＨ２−ＣＨＣＨ３−ＣＨ２−である、
ポリシロキサン。
【請求項４】
請求項１に記載のポリシロキサンであって、
Ｒ３は、脂肪酸の飽和または少なくとも一価不飽和の炭化水素部分である、
ポリシロキサン。
【請求項５】
請求項１に記載のポリシロキサンであって、
Ｒ４は、−ＣＨ２−ＣＨ２−または−（ＣＨ２）３−である、
ポリシロキサン。
【請求項６】
請求項１から５のいずれかに記載のポリシロキサンであって、
Ｒ５は、Ｃ１−６アルキルである、
ポリシロキサン。
【請求項７】
請求項１に記載のポリシロキサンであって、
式（ＩＩ）の少なくとも１つの構造要素をさらに含み、
【化２】
0006417420.tif 000026
Ｒ６は、Ｃ１−１０アルキルまたはフェニルである、
ポリシロキサン。
【請求項８】
請求項１に記載のポリシロキサンであって、
式（ＩＩＩ）の少なくとも１つの構造要素をさらに含み、
【化３】
0006417420.tif 000027
Ｒ７は、Ｃ２−６アルキレンまたはＣ３−６アルケニレンである、
ポリシロキサン。
【請求項９】
請求項１に記載のポリシロキサンであって、
前記ポリシロキサン中のケイ素原子がＲ’３ＳｉＯ−で終わり、前記ポリシロキサンの酸素原子が−ＳｉＲ’３で終わることをさらに含み、ここで、Ｒ’は互いに独立に、Ｃ１−１６アルキル、Ｃ１−１６アルコキシまたは−ＯＨである、
ポリシロキサン。
【請求項１０】
請求項１に記載のポリシロキサン、および、水および／または有機溶媒を含む、
製剤。
【請求項１１】
請求項１に記載のポリシロキサンを生産する方法であって、以下のステップ：
（ｉ）式（ＩＶ）の少なくとも１つの構造要素を含むポリシロキサンを提供するステップ、
【化４】
0006417420.tif 000028
（ｉｉ）ステップ（ｉ）による前記ポリシロキサン中の式（ＩＶ）の前記構造要素を、Ｒ３−ＣＯＯＨおよび場合により、
【化５】
0006417420.tif 000029
および／または、
【化６】
0006417420.tif 000030
［式中、Ｒ７は、Ｃ２−６アルキレンまたはＣ３−６アルケニレンである］
と反応させ、
式（Ｖ）および場合により（ＶＩ）の構造要素を形成するステップ、
【化７】
0006417420.tif 000031
および、
（ｉｉｉ）前記窒素原子の少なくとも一部を四級化するステップ、
を含む、
方法。
【請求項１２】
織物を仕上げるために、または、対象物を疎水化するために、請求項１に記載のポリシロキサンを使用する方法であって、
前記織物または対象物の表面を前記ポリシロキサンでコーティングするステップ、または、前記ポリシロキサンを添加剤として前記織物または対象物に添加するステップ、を含む、
方法。
【発明の詳細な説明】
【技術分野】
【０００１】
本発明は、特に織物を仕上げるための、および対象物を疎水化するための、側鎖に四級化複素環基を有するポリシロキサン、その生産、および、その使用に関する。
【背景技術】
【０００２】
アミノ基を含むポリシロキサンは、織物仕上げ剤として長く用いられてきた。それを用いて処理される織物では、良好な柔らかい手触り効果が達成される。有利な柔らかい手触り効果は、ポリシロキサンの側鎖のアミノ基が繊維に対して親和性を有し、それから生じるポリマー分子の配向により、良好な柔らかい手触りが達成されるという事実に起因する。ポリシロキサンは通常、流体製剤として、例えば水性エマルションの形態で、織物に適用される。
【０００３】
アミノ−官能性ポリシロキサンを含む製剤の不利な点は、それから生産される適用溶液（ａｐｐｌｉｃａｔｉｏｎ  ｌｉｑｕｏｒ）の、ｐＨ変動に関する不安定性である。結果として、より高いｐＨ値、例えばｐＨ＞７では、ポリシロキサンの沈殿および／または相分離が、これらの系において見られる。系の不安定性は、アミノ基の異なるプロトン化率に起因する。ｐＨ変動が織物の仕上げプロセス中に生じる場合は、織物仕上げ剤の均一な適用は、もはや保証されない。しかしながら、織物の仕上げプロセスの最中に、多くの処理ステップが強アルカリ性の環境中で行なわれる。洗浄が十分に行われない場合、アルカリの残量が基材上に残り、後に続く仕上げステップ中に処理槽へ持ち越され得る。特に、処理溶液が少ない設備（Ｆｏｕｌａｒｄ機など）では、仕上げ溶液のｐＨは、この場合において、非常に短時間で＞９まで上昇し得る。したがって、一部の状況では、指摘される重度の沈殿が生じ得て、均一な、染みのない織物製品の仕上げは、もはや不可能であることを意味する。
【０００４】
指摘されるアミノ−官能性ポリシロキサンのさらなる不利な点は、それらの黄ばむ傾向であり、それは、特に、白および淡色の織物基材の場合に、１２０℃を超える乾燥温度で、および、仕上げられた製品を大気中酸素に長く曝した後に、明らかになる。
【０００５】
用いるポリシロキサンの化学構造を適切に変更することにより、これらの不利な点を克服する様々なアプローチが存在することは確かである。したがって、用いるポリシロキサンにおいて、アミノ官能基を、アミド官能基または不可逆的に（ｐｅｒｍａｎｅｎｔｌｙ）四級化されたアンモニウム基で置換することにより、仕上げられた織物製品の黄ばむ傾向を著しく低下させることができる。加えて、それにより、良好または非常に良好のｐＨ安定性が達成され得る。しかしながら、これらの改善は、仕上げられた織物製品における柔らかい手触り効果の著しい低下を伴う。
【０００６】
脂肪酸凝縮物は、織物製品のための柔らかい手触りにする薬剤として広く用いられる、さらなる物質クラスである。これらは、長いアルキル鎖を有する脂肪酸と、１つまたは複数のアミン基および／またはヒドロキシル基を含む化合物との濃縮反応により生産され、エステル官能基および／またはアミド官能基、および、場合により、第四級アンモニウム官能基（例えばＥｓｔｅｒｑｕａｔ中）、または四級化イミダゾリニウムヘテロ環を含む。これらの製品においては、柔らかい手触りが、織物親和性を有するアンカー基および長い脂肪残基の相互作用により生じる。この種類の脂肪酸凝縮物は、ポリシロキサンにより可能にされる品質に匹敵する柔らかい手触りを有する織物製品を提供するには適切ではないが、とりわけそれらの比較的低いコストのため、脂肪酸凝縮物は、織物の仕上げにおいて広く用いられている。したがって、前記凝縮物とポリシロキサンを混合することにより、脂肪酸凝縮物の柔らかい手触りを改善する試みがなされている。しかしながら、脂肪酸凝縮物および有機ポリシロキサンの混合物の生産は、それらの相互の不適合性が原因で、一般に問題がある。物質および製剤の両方において急速に分離が起きて、安定した、比較的安価な複合産物の生産を妨げる。
【０００７】
上述の不利な点を取り除くために著しい努力がなされている。
【０００８】
ＤＥ  １０  ２００４  ０２５  １３１  Ａ１は、誘導体化された、窒素原子を含む永久四級化アミノ−官能性有機ポリシロキサンを記載し、有機ポリシロキサンは、非四級化アミノ基に加えて脂肪族的四級化アンモニウム基を含む。
【０００９】
ＤＥ  １０  ２００５  ０１４  ３１１Ａ１、ＤＥ  １０  ２５１  ５２６  Ａ１およびＤＥ  １０  ２５１  ５２４  Ａ１は、ポリアミノ−および／またはポリアンモニウム−ポリシロキサン共重合体化合物を開示し、四級化複素環アンモニウム基は、ポリマー鎖に存在するが側鎖には存在しない。
【００１０】
ＤＥ  １０  ０５１  ２５８  Ａ１は、末端で終わる四級化イミダゾリン基を含むことのできる脂肪族アンモニウム基を含む、第四級ポリシロキサンを記載する。
【００１１】
ＤＥ  １０２  １４  ９８２は、織物補助剤での使用のためのポリシロキサンを開示する。ポリシロキサンは、本質的な特性として、側鎖中にエポキシド基を含み、織物繊維上の適切な求核基と反応して共有結合を可能にすることができる。したがって、ＤＥ  １０２  １４  ９８２に記載のポリシロキサンは、綿などの天然繊維を仕上げるためにのみ適切である。繊維に対するポリシロキサンの共有結合は、洗浄耐久性の向上に貢献するが、手触りの挙動の観点から、仕上げられる繊維の特性挙動に悪影響も及ぼす。さらに、エポキシド基の反応が不完全な場合、毒物学的懸念が存在する。ポリシロキサンは、とりわけ、ヒドロキシ官能性リンカーによりシロキサン主鎖に結合した四級化イミダゾリニウム基を含むこともできるが、その生産は、著しく高度な方法の複雑性を含む。
【００１２】
ＤＥ  １９  ６５２  ５２４  Ａ１は、第四級アンモニウム基を有する有機ポリシロキサンを開示し、脂肪族四級化アンモニウム基は側鎖に存在する。
【００１３】
ＤＥ  １０  ００４  ３２１  Ａ１は、側鎖に第四級アンモニウム基および第三級アミノ基を含む有機ケイ素化合物を記載する。
【００１４】
ＷＯ  ９６／００８４９９およびＷＯ  ９６／０６８３４は、イミダゾリン−含有シリコーンおよびイミダゾリン−含有シリコーン（ｓｉｌｉｃｏｎｓ）の酸性塩を記載する。ＥＰ  ７０７  ０２９は、イミダゾリン基−含有有機ポリシロキサンを記載する。
【００１５】
ＤＥ  ３  ７１９  ０８６は、ジ第四級の末端で終わるポリシロキサンを特許請求の範囲とする。
【００１６】
ＷＯ  ２００４／０４１９１２は、四級化複素環芳香族を含むポリシロキサンを記載し、その正電荷は非局在化されている。
【発明の概要】
【発明が解決しようとする課題】
【００１７】
したがって、課題は、従来技術の不利な点を克服する改善されたポリシロキサンを提供することであった。
【００１８】
現在では、側鎖に四級化複素環基を含むポリシロキサンは、黄ばむ傾向が実質的に無く、非常に良好なｐＨ安定性を有することが見いだされている。加えて、それらは、優れた柔らかい手触りを有する織物基材を提供する。ポリシロキサン中にアルキル成分を導入すると、脂肪酸凝縮物との相溶性をさらに著しく増大させ、その結果、２つの物質タイプを一緒にした調製が可能となる。
【課題を解決するための手段】
【００１９】
したがって、本発明の一態様は、式（Ｉ）の少なくとも１つの構造要素を含むポリシロキサンであって、
【化１】
0006417420.tif 000002
ここで、
Ｒ１は、Ｃ１−６アルキルまたはフェニルであり、
Ｒ２は、Ｃ１−６アルキルであり、
Ｒ３は、７〜２９個、好ましくは１１〜２５個の炭素原子を有する、飽和または少なくとも一価不飽和の直鎖または分岐の炭化水素部分であり、場合によりヒドロキシで置換され、
Ｒ４は、−ＣａＨ２ａ−であり、場合により、Ｃ１−６アルキル、Ｃ１−６アルコキシ、ヒドロキシまたはアミノで置換され、
Ｒ５は、１〜２０個の炭素原子を有する、飽和、少なくとも一価不飽和または芳香族炭化水素部分であり、場合により、Ｓ、ＯおよびＮから選択されるヘテロ原子を含み、場合により置換され、および、環構造中の２個の窒素原子のうちの１個と一緒になって、第四級アンモニウムイオンを形成し、
ａは、２または３であり、および、
Ｘ−は、有機または無機アニオンである、ポリシロキサンを含む。
【００２０】
アニオンＸ−は、好ましくは、無機酸または有機酸に由来する。無機アニオンの例は、クロライド、ブロマイド、ヨーデイドおよびサルフェートである。クロライドおよびサルフェートが好ましく、クロライドがより好ましい。有機アニオンの例は、メトサルフェート、トシレートおよびアセテートである。メトサルフェートおよびトシレートが好ましい。
【発明を実施するための形態】
【００２１】
好ましい実施態様では、本発明に係るポリシロキサンは、式（Ｉａ）の少なくとも１つの構造要素を含み、
【化２】
0006417420.tif 000003
Ｒ１は、好ましくはＣ１−６アルキル、特に好ましくはメチルである。
【００２２】
好ましい変形では、Ｒ２は、−（ＣＨ２）３−または−ＣＨ２−ＣＨＣＨ３−ＣＨ２−である。
【００２３】
Ｒ３は、好ましくは、脂肪酸の飽和または少なくとも一価不飽和の炭化水素部分であり、脂肪酸の炭化水素部分は、カルボン酸基（−ＣＯＯＨ）が結合する部分に関する。
【００２４】
好ましい飽和脂肪酸は、ラウリン酸、ミリスチン酸、パルミチン酸、マルガリン酸、ステアリン酸、アラキン酸、ベヘン酸、リグノセリン酸またはセロチン酸、より好ましくはパルミチン酸、ベヘン酸、ラウリン酸またはステアリン酸、特に好ましくはステアリン酸およびベヘン酸である。
【００２５】
好ましい不飽和脂肪酸は、例えば、ミリストレイン酸、パルミトレイン酸、ペトロセリン酸、オレイン酸、エライジン酸、バクセン酸、ガドレイン酸、エイコセン酸、セトレイン酸、リノール酸、α−リノール酸、γ−リノール酸、カレンジン酸、プニカ酸、α−エレオステアリン酸、β−エレオステアリン酸、アラキドン酸、ティムノドン酸、クルパノドン酸、セルボン酸、ベルノル酸（ｖｅｒｎｏｌｉｃａｃｉｄ）またはリシノール酸、特にパルミトレイン酸、オレイン酸、エイコセン酸、セトレイン酸、特に好ましくはオレイン酸およびセトレイン酸である。
【００２６】
Ｒ４は、好ましくは−ＣＨ２−ＣＨ２−または−（ＣＨ２）３−、より好ましくは−ＣＨ２−ＣＨ２−である。
【００２７】
式（Ｉ）中のＲ５による四級化は、１位および／または３位の窒素で生じる。Ｒ５は、好ましくはＣ１−６アルキル、特に好ましくはメチルまたはエチル、またはベンジルである。Ｒ５は、好ましくはＣ１−６アルキル、Ｃ１−６アルコキシ、ヒドロキシまたはアミノで、場合により置換することができる。
【００２８】
式（Ｉ）および／または（Ｉａ）の構造要素は、ポリシロキサンに基づき、好ましくは０．１〜２０ｍｏｌ．％、より好ましくは０．３〜１０ｍｏｌ．％、およびさらにより好ましくは０．５〜５ｍｏｌ．％を構成する。式（Ｉ）および／または（Ｉａ）に係る構造要素は、ポリシロキサン中に、統計的に、交互に、またはブロックの形態で、分布することができる。式（Ｉ）および／または（Ｉａ）の構造要素は、好ましくは、ポリシロキサン中に統計的に分布して存在する。上記定義の範囲内で、ポリシロキサン分子中の式（Ｉ）および／または（Ｉａ）に係る構造要素は、同一であるか、または異なるかの、いずれかであってよい。
【００２９】
本発明に係るポリシロキサンは、式（ＩＩ）の少なくとも１つの構造要素をさらに含み、
【化３】
0006417420.tif 000004
ここで、Ｒ６は、Ｃ１−１０アルキルまたはフェニルである。好ましい実施態様では、Ｒ６は、メチル、エチルまたはフェニル、より好ましくはメチルである。Ｒ１は、上記で定義したとおりである。
【００３０】
式（ＩＩ）の構造要素は、ポリシロキサンに基づき、好ましくは８０〜９９．９ｍｏｌ．％、より好ましくは９０〜９９．７ｍｏｌ．％、さらにより好ましくは９５〜９９．５ｍｏｌ．％を構成する。式（ＩＩ）の構造要素は、ポリシロキサン分子中に、統計的に、交互に、またはブロックの形態で、分布することができる。式（ＩＩ）の構造要素は、好ましくは、ポリシロキサン中に統計的に分布して存在する。上記定義の範囲内で、ポリシロキサン分子中の式（ＩＩ）に係る構造要素は、同一であるか、または異なるかの、いずれかであってよい。
【００３１】
好ましい実施態様では、本発明に係るポリシロキサンは、式（ＩＩＩ）の少なくとも１つの構造要素をさらに含むことができ、
【化４】
0006417420.tif 000005
ここで、Ｒ７は、Ｃ２−６アルキルまたはＣ３−６アルケニルである。Ｒ７は、より好ましくはｎ−プロピル、ｉ−プロピル、ｎ−ブチル、ｉ−ブチル、ｎ−ペンチル、ｉ−ペンチルまたはプロペニル、特に好ましくはｎ−プロピルである。Ｒ１、Ｒ２、Ｒ４およびＲ５は、上記で定義したとおりである。
【００３２】
好ましい実施態様では、本発明に係るポリシロキサンは、式（ＩＩＩａ）の少なくとも１つの構造要素を含むことができる。
【化５】
0006417420.tif 000006
【００３３】
式（ＩＩＩ）および／または（ＩＩＩａ）の構造要素は、ポリシロキサンに基づき、好ましくは０〜４ｍｏｌ．％、より好ましくは０〜３ｍｏｌ．％、より好ましくは０〜２ｍｏｌ．％を構成する。別の実施態様では、構造要素（ＩＩＩ）および／または（ＩＩＩａ）の下限は、０．００１ｍｏｌ．％である。式（ＩＩＩ）および／または（ＩＩＩａ）に係る構造要素は、ポリシロキサン中に、統計的に、交互に、またはブロックの形態で、分布することができる。式（ＩＩＩ）および／または（ＩＩＩａ）の構造要素は、好ましくは、ポリシロキサン中に統計的に分布して存在する。上記定義の範囲内で、ポリシロキサン分子中の式（ＩＩＩ）および／または（ＩＩＩａ）に係る構造要素は、同一であるか、または異なるかの、いずれかであってよい。
【００３４】
加えて、本発明に係るポリシロキサンは、式（Ｖ）および場合により式（ＶＩ）の少なくとも１つの構造要素を含むこともでき、
【化６】
0006417420.tif 000007
ここで、Ｒ１〜Ｒ４およびＲ７は、上記で定義したとおりであり、ｐＨ設定に応じて酸性塩の形態で存在することもできる。
【００３５】
ポリシロキサン中、式（Ｖ）の構造要素は、ポリシロキサンに基づき、好ましくは０〜１０ｍｏｌ．％、より好ましくは０〜５ｍｏｌ．％を構成する。式（ＶＩ）の構造要素は、ポリシロキサンに、好ましくは０〜４ｍｏｌ．％、より好ましくは０〜２ｍｏｌ．％で追加される。別の実施態様では、式（Ｖ）および／または（ＶＩ）の構造要素の下限は、０．００１ｍｏｌ．％である。式（Ｖ）および／または（ＶＩ）の構造要素は、ポリシロキサン中に、統計的に、交互に、またはブロックの形態で、分布することができる。式（Ｖ）および（ＶＩ）の構造要素は、好ましくは、ポリシロキサン分子中に統計的に分布する。
【００３６】
好ましい実施態様では、ポリシロキサンは、式（Ｉ）および／または（Ｉａ）の少なくとも１つの構造要素、式（ＩＩ）の少なくとも１つの構造要素、および場合により、式（ＩＩＩ）および／または（ＩＩＩａ）の１つの構造要素を含む。
【００３７】
別の実施態様では、ポリシロキサンは、式（Ｉ）および／または（Ｉａ）の少なくとも１つの構造要素、式（ＩＩ）の少なくとも１つの構造要素、および、式（ＩＩＩ）および／または（ＩＩＩａ）の１つの構造要素を含む。
【００３８】
本発明に係るポリシロキサンは、好ましくは、各場合において、Ｒ’３ＳｉＯ−および−ＳｉＲ’３で終わり、Ｒ’は互いに独立に、Ｃ１−１６アルキル、Ｃ１−１６アルコキシまたは−ＯＨ、好ましくはメチル、エチル、ｎ−プロピル、ｉ−プロピルまたは−ＯＨ、およびより好ましくはメチルまたは−ＯＨである。
【００３９】
Ｒ’３ＳｉＯ−末端は、片方の末端構造要素のケイ素原子に共有結合し、一方で、−ＳｉＲ’３部分は、他の末端構造要素の酸素原子に共有結合する。
【００４０】
特に好ましい実施態様では、ポリシロキサンは、Ｍｅ３ＳｉＯ−および−ＳｉＭｅ３；Ｍｅ３ＳｉＯ−および−ＳｉＭｅ２ＯＨ；またはＨＯＭｅ２ＳｉＯ−および−ＳｉＭｅ２ＯＨで終わる。
【００４１】
特に好ましい実施態様では、本発明のポリシロキサンは、エポキシド基を有さない。
【００４２】
表記「Ｃｘ−ｙアルキル」は、各場合において、ｘ−ｙ炭素原子を有する直鎖または分岐のアルキル部分を意味し、例えば、Ｃ１−６アルキルは、メチル、エチル、ｎ−プロピル、ｉ−プロピル、ｎ−ブチル、ｉ−ブチル、ｎ−ペンチル、ｉ−ペンチル、ｎ−ヘキシルまたはｉ−ヘキシルであってよい。表記「Ｃ３−６アルケニル」は、３〜６個の炭素原子を有する直鎖または分岐のアルケニル部分、例えば、エテニル、ｎ−プロペニル、ｉ−プロペニル、ｎ−ブテニル、ｉ−ブテニル、ｎ−ペンテニル、ｉ−ペンテニル、ｎ−ヘキセニルまたはｉ−ヘキセニルを意味する。表記「Ｃｘ−ｙアルコキシ」は、−Ｏ−Ｃｘ−ｙアルキル基を意味する。
【００４３】
ポリシロキサンの合計窒素含有量は、組成物全体に基づき、好ましくは、０．０５〜６ｗｔ．％、好ましくは０．１〜３ｗｔ．％である。
【００４４】
ポリシロキサン分子中の全てのヘテロ環の、好ましくは少なくとも４０％、より好ましくは少なくとも５０％、およびさらにより好ましくは少なくとも６０％が、四級化される。
【００４５】
好ましい実施態様では、ポリシロキサンの重量平均分子量Ｍｗは、２，０００〜１００，０００ｇ／ｍｏｌ、好ましくは３，０００〜８０，０００ｇ／ｍｏｌ、より好ましくは５，０００〜６０，０００ｇ／ｍｏｌである。
【００４６】
本発明のさらなる態様は、本発明に係るポリシロキサン、および、水および／または有機溶媒を含む、製剤である。製剤は、好ましくは、本発明に係るポリシロキサンに加えて、水および有機溶媒を含む。好ましくは、ハロゲン化および非ハロゲン化炭化水素、アルコール類、グリコール類、エーテル類、エステル類、ケトン類、芳香族類、例えばベンゾール、フェノールまたはキシロール、およびポリオキシアルキレン類、特にポリエチレングリコールおよびポリプロピレングリコールが、有機溶媒として用いられる。製剤は、好ましくは、溶液の形態で、またはエマルション、特にマクロエマルションまたはマイクロエマルションの形態で、存在する。
【００４７】
製剤は、当業者に公知の添加剤、例えば、乳化剤、ヒドロトロープ剤（ｈｙｄｒｏｔｒｏｐｉｃｓ）、酢酸などの有機酸、無機および／または有機粒子、脂肪酸凝縮物、ポリアルキレンワックス、フッ素化ポリマーおよび／またはシリコーンをさらに含んでよい。添加剤の比率は、製剤全体に基づき、好ましくは、０、１、２または５ｗｔ．％から、２０、２５または３０ｗｔ．％までである。
【００４８】
本発明に係る製剤は、好ましくは、少なくとも１つの乳化剤および／または少なくとも１つのヒドロトロープ剤を含み、特に、少なくとも１つの乳化剤を含む。
【００４９】
アニオン性、カチオン性、非イオン性または両性の乳化剤、またはそれらの混合物を、乳化剤として用いることができる。好ましくは、６〜２２個の炭素原子を有する脂肪族アルコール類のアルコキシル化産物が用いられ、５０  Ｍｏｌまでのアルキレンオキシドユニット、特にエチレンオキシドおよび／またはプロピレンオキシドユニットを含む。アルコール類は、好ましくは、８〜１６個の炭素原子を含むことができ、飽和の直鎖または好ましくは分岐であってよく、個々または混合物のいずれかで用いることができる。
【００５０】
分岐脂肪族アルコール類から生産される上述の乳化剤は、それらの好ましい特性全体のため、特に好ましい。これらの例は、２，６，８−トリメチル−４−ノナノール、イソデシルアルコールまたはイソトリデシルアルコールのエトキシレートであり、それぞれ２〜５０  Ｍｏｌ、特に３〜１５  Ｍｏｌのエチレンオキシドユニットを有する。
【００５１】
上述の乳化剤は、アルキレンオキシドユニットが統計的に分布して、および好ましくはブロックの形態で分布して存在する場合に、適用溶液中で低発砲の観点から特に有利である。
【００５２】
多官能性アルコールを、ヒドロトロープ剤として用いることができる。したがって、分子あたり、２〜１０個、好ましくは２〜６個、特に２〜４個の炭素原子を有するジアルコール類を用いることができる。それらのモノエーテルおよびジエーテル、および、それらのモノエステルおよびジエステルもまた、適切である。特に好ましいヒドロトロープ剤は、ブチルジグリコール、１，２−プロピレングリコールおよびジプロピレングリコールである。
【００５３】
好ましい実施態様では、本発明に係る製剤は、従来のポリシロキサンおよび／または脂肪酸凝縮物をさらに含むことができる。この種類の混合物は、極めて均一および安定であり、純粋な脂肪酸凝縮物と比較して著しく改善した手触りを有する。
【００５４】
好ましい実施態様では、本発明に係る製剤は、製剤全体に基づき、およそ３〜８０ｗｔ．％、好ましくは５〜６０ｗｔ．％、およびより好ましくは１０〜５０ｗｔ．％の本発明に係るポリシロキサンを含む。
【００５５】
本発明に係る製剤を用いて仕上げられた織物製品は、静電気防止効果および改善された可縫性も有することが見いだされている。加えて、それを用いて仕上げられる糸は、それらの加工可能性の観点から著しく改善された挙動を示した。
【００５６】
本発明に係る製剤は、好ましくは１０〜８０℃の温度で、当業者に公知のプロセスを合わせて得られる。したがって、本発明に係るポリシロキサンは、例えば、中程度ないし高度のせん断力を用いて、例えばアジテーター、ＵＬＴＲＡ−ＴＵＲＲＡＸ分散装置またはホモジナイザーを用いて、エマルションを作ることができる。この場合において、酢酸または乳酸などの酸の添加は、一部の状況において、乳化プロセスを著しく促進する。
【００５７】
本発明のさらなる態様は、本発明に係るポリシロキサンを生産する方法である。この目的のために、式（ＩＶ）の少なくとも１つの構造要素を含むポリシロキサンが提供される（ステップ（ｉ））。
【化７】
0006417420.tif 000008
【００５８】
ステップ（ｉ）で提供されるポリシロキサンの式（ＩＶ）の構造要素は、続いて、ステップ（ｉｉ）において、Ｒ３−ＣＯＯＨおよび場合により、
【化８】
0006417420.tif 000009
および／または
【化９】
0006417420.tif 000010
と反応し、式（Ｖ）および場合により（ＶＩ）の構造要素を形成する。
【化１０】
0006417420.tif 000011
【００５９】
ステップ（ｉｉｉ）では、式（Ｖ）および場合により（ＶＩ）の構造要素中の少なくとも一部の窒素原子は、四級化される。
【００６０】
好ましい実施態様では、ステップ（ｉ）で提供されるポリシロキサンは、式（ＩＶ）の構造要素および式（ＩＩ）の構造要素を含む。さらなる変形では、ステップ（ｉ）において提供されるポリシロキサンは、式（ＩＶ）の構造要素のみを含むことができる。この場合において、式（ＩＩ）の構造要素は、後のステップでポリシロキサン中に導入することができる。
【００６１】
ステップ（ｉｉ）における反応は、好ましくは１２０〜２３０℃で行なわれる。プロセス中に放出される水は、反応の間、場合により、溶媒または同調因子、例えばキシロールの存在下で、継続的に取り除くことができる。
【００６２】
ステップ（ｉｉｉ）は、好ましくは、当業者に公知の四級化剤、例えばジメチルサルフェート、ジエチルサルフェート、メチルトシレート、メチルクロライドまたはベンジルクロライドを用いて、好ましくは溶媒、例えばブチルジグリコールの存在下で、１０〜８０℃の温度で行なわれる。
【００６３】
好ましい実施態様では、ステップ（ｉｉｉ）での全てのヘテロ環の四級化率は、全てのヘテロ環に基づき、少なくとも４０％、好ましくは少なくとも５０％、より好ましくは少なくとも６０％である。
【００６４】
本発明は、さらに、例えば水性槽および適用溶液中で織物を仕上げるための本発明に係るポリシロキサンまたは本発明に係る製剤の使用に関し、場合により、さらなる調製剤を伴う。防しわ仕上げのための化学物質または織物の適用溶液中に慣習的に用いられる他の製品を、さらなる調製剤として考慮することができる。
【００６５】
本発明に係るポリシロキサンは、極性および非極性の両方の繊維に対して優れた粘着性を示すことが見いだされていて、したがって、繊維に対する共有結合が生じない場合であっても、良好な洗浄耐久性を確保する。
【００６６】
したがって、綿また毛などの天然繊維から作られた織布、編布および糸、および、ビスコース、ポリエステル、ポリアミド、ポリアクリルニトリルまたはポリオレフィンなどの合成繊維から作られた織布、編布および糸もまた、本発明に係るポリシロキサンまたは製剤を用いて、効果的に処理され得る。
【００６７】
本発明に係る製剤の適用溶液中の濃度は、処理される基材が、基材の重量に基づき、０．１〜５ｗｔ．％の本発明に係るポリシロキサンを含むように選択される。本発明に係る製剤またはポリシロキサンの好ましい使用は、基材を適用溶液中に浸して、続いてそれをＦｏｕｌａｒｄ機中で搾り出し、そしてその後に乾燥させることにより、強制適用（ｆｏｒｃｅｄ  ａｐｐｌｉｃａｔｉｏｎ）として行なわれる。さらに好ましい使用可能性は、排気方法、噴霧適用、およびプリントまたはスロップパッド（ｓｌｏｐ  ｐａｄｄｉｎｇ）の方法による片側での適用である。
【００６８】
本発明に係るポリシロキサンおよび本発明に係る製剤は、様々な織物基材のための織物仕上げ剤として、極めて適切であることが見いだされている。したがって、慣習的に仕上げられる織物基材と比較して柔らかい手触りを維持または改善することが可能なだけでなく、従来技術において提示される適用溶液の黄ばみおよびｐＨ不安定性という公知の不利な点が克服される。
【００６９】
本発明は、さらに、対象物を疎水化するための、本発明に係るポリシロキサンまたは本発明に係る製剤の使用に関する。対象物の疎水化は、対象物の表面を被覆することにより行なうことができる。この場合において、従来の方法、例えば、噴霧、ペイント、プリント、ドクターナイフコーティング、ディッピング、浸漬、圧力−含浸などが用いられる。あるいは、本発明に係るポリシロキサンまたは本発明に係る製剤は、添加剤として、対象物の材料に、均一に加工されることができる。この場合において、製剤またはポリシロキサンの比率は、マトリックス材料に基づき、およそ０．００１〜１０ｗｔ．％、好ましくは０．１〜５ｗｔ．％を構成することが意図される。
【００７０】
本発明を、以下の実施例に基づいて、より詳細に説明する。
【実施例】
【００７１】
比較例１（本発明に係るものではない）
製剤は、１０ｗｔ．％のＲＥＷＯＱＵＡＴ  Ｗ９０  ＤＰＧ（ＥＶＯＮＩＫ）を含む水性マクロエマルションからなり、１−メチル−２−ノル獣脂アルキル（ｎｏｒｔａｌｇａｌｋｙｌ）−３−獣脂脂肪酸アミドエチルイミダゾリニウムメトサルフェートを活性成分として含む。
【００７２】
比較例２（本発明に係るものではない）
製剤は、２０ｗｔ．％のＦＩＮＩＳＨ  ＷＲ  ３０１（ＷＡＣＫＥＲ）、アミノエチル−アミノプロピル官能性有機ポリシロキサン、７個のエチレンオキシド基を有する１０ｗｔ．％のイソデシルアルコール、および、０．４ｗｔ．％の酢酸６０％を含む、水性マイクロエマルションからなる。有機ポリシロキサンの合計窒素含有量は、０．３９ｗｔ．％である。
【００７３】
比較例３（本発明に係るものではない）
製剤は、２０ｗｔ．％のアミド−官能性有機ポリシロキサンＤＣ  ８８１３（ＤＯＷ  ＣＯＲＮＩＮＧ）、７個のエチレンオキシド基を有する１０ｗｔ．％のイソデシルアルコール、および、０．４ｗｔ．％の酢酸６０％を含む、水性マイクロエマルションからなる。
【００７４】
比較例４（本発明に係るものではない）
製剤は、横方向に配置された四級化窒素官能基を有するポリシロキサンの水性マイクロエマルションからなり、その生産は、ＤＥ  １９  ６５２  ５２４の実施例１に記載される。
【００７５】
比較例５（本発明に係るものではない）
製剤は、２０ｗｔ．％のポリシロキサン、７個のエチレンオキシド基を有する８ｗｔ．％のイソデシルアルコール、および、０．４ｗｔ．％の酢酸６０％を含む、水性マクロエマルションからなる。エマルションを生産するために、上述の成分を１０〜８０℃の温度で混合し、続いて、１０〜８０℃の温度の水を部分的に添加することにより乳化する。
【００７６】
用いられるポリシロキサンは、以下の方法で生産した。
【００７７】
窒素雰囲気中で、滴定塩基性窒素含有量が１．１％である直鎖アミノエチル−アミノプロピル官能性ポリシロキサン（１６２．２ｇ）（式（ＩＶ）のユニットの３ｍｏｌ．％に相当する）を、パルミチン酸（１４．６ｇ）およびキシロール（４８．０ｇ）とともに、ＫＰＧ撹拌棒、内部温度計、還流冷却器および水分離器を備える三つ口フラスコ中に入れた。撹拌しながら混合物を１６０℃まで加熱し、還流下で３時間撹拌し、そして、プロセスにおいて生じる反応水を水分離器で取り除いた。反応のコントロールとして、酸価を決定し、２．１ｍｇ／ｇ  ＫＯＨであった。続いて、カプロラクトン（１．１９ｇ）を添加し、初めに、還流下でさらに２時間撹拌した。蒸留によりキシロールを除去した後、温度を１８０℃まで上げて、およそ２０  ｍｂａｒで蒸留を１時間行なった。得られたポリシロキサンの塩基性窒素を滴定し、０．５０％となった。ブチルジグリコール（４４．０ｇ）、蒸留水（２４．０ｇ）および酢酸６０％（３．１ｇ）を、室温でこの産物混合物に添加し、５分間撹拌した。非四級化ヘテロ環を含むポリシロキサンの透明で黄色い油が得られた。
【００７８】
この方法で生産されるポリシロキサンは、表１に規定する組成を有し、ここで、Ｒ１およびＲ６はメチルであり、Ｒ２は−（ＣＨ２）３−、Ｒ４は−（ＣＨ２）２−、Ｒ’はメチル、Ｒ３は−Ｃ１５Ｈ３１、および、Ｒ７は−Ｃ５Ｈ１０−である。
【００７９】
実施例６（本発明に係る）
製剤は、２０ｗｔ．％のポリシロキサン、７個のエチレンオキシド基を有する８ｗｔ．％のイソデシルアルコール、および、０．４ｗｔ．％の酢酸６０％を含む、水性マクロエマルションからなる。エマルションを生産するために、上述の成分を１０〜８０℃の温度で混合し、続いて、１０〜８０℃の温度の水を部分的に添加することにより乳化する。
【００８０】
用いられるポリシロキサンは、以下の方法で生産した。
【００８１】
窒素雰囲気中で、滴定塩基性窒素含有量が１．１％である直鎖のアミノエチル−アミノプロピル官能性ポリシロキサン（１６２．２ｇ）（式（ＩＶ）のユニットの３ｍｏｌ．％に相当する）を、パルミチン酸（１４．６ｇ）およびキシロール（４８．０ｇ）とともに、ＫＰＧ撹拌棒、内部温度計、還流冷却器および水分離器を備える三つ口フラスコ中に入れた。撹拌しながら混合物を１６０℃まで加熱し、還流下で３時間撹拌し、そして、プロセスにおいて生じる反応水を水分離器で取り除いた。反応のコントロールとして、酸価を決定し、２．１ｍｇ／ｇ  ＫＯＨであった。続いて、カプロラクトン（１．１９ｇ）を添加し、初めに、還流下でさらに２時間撹拌した。蒸留によりキシロールを除去した後、温度を１８０℃まで上げて、およそ２０  ｍｂａｒで蒸留を１時間行なった。得られたポリシロキサンの塩基性窒素を滴定し、０．５０％となった。それから、ブチルジグリコール（３６．０ｇ）、蒸留水（２４．０ｇ）およびジメチルサルフェート（８．０ｇ）を、９０℃の温度でこの産物混合物に添加し、９０℃で２時間撹拌した。得られたポリシロキサンの塩基性窒素を決定し、０．０１％になった。酢酸６０％（３．１ｇ）を、この混合物に添加した。ヘテロ環に基づき四級化率が９９％であるポリシロキサンの透明で黄色い油が得られた。
【００８２】
この方法で生産されるポリシロキサンは、表１に規定する組成を有し、ここで、Ｒ１およびＲ６はメチルであり、Ｒ２は−（ＣＨ２）３−であり、Ｒ４は−（ＣＨ２）２−であり、Ｒ’はメチルであり、Ｒ３は−Ｃ１５Ｈ３１であり、Ｒ７は−Ｃ５Ｈ１０−であり、および、Ｒ５はメチルである。
【００８３】
実施例７（本発明に係る）
製剤は、２０ｗｔ．％のポリシロキサン、７個のエチレンオキシド基を有する８ｗｔ．％のイソデシルアルコール、および、０．４ｗｔ．％の酢酸６０％を含む、水性マクロエマルションからなる。エマルションは、実施例６と同様の方法で生産した。
【００８４】
用いられるポリシロキサンは、以下の方法で生産した。
【００８５】
窒素雰囲気中で、滴定塩基性窒素含有量が０．８％である直鎖のアミノエチル−アミノプロピル官能性ポリシロキサン（１８３．２ｇ）（式（ＩＶ）のユニットの２．２ｍｏｌ．％に相当する）を、ベヘン酸（１６．６ｇ）およびキシロール（４９．０ｇ）とともに、ＫＰＧ撹拌棒、内部温度計、還流冷却器および水分離器を備える三つ口フラスコ中に入れた。撹拌しながら混合物を１６０℃まで加熱し、還流下で３時間撹拌し、そして、プロセスにおいて生じる反応水を水分離器で取り除いた。反応のコントロールとして、酸価を決定し、３．６ｍｇ／ｇ  ＫＯＨであった。続いて、ブチロラクトン（０．６０ｇ）を添加し、初めに、還流下でさらに２時間撹拌した。蒸留によりキシロールを除去した後、温度を１８０℃まで上げて、およそ２０  ｍｂａｒで蒸留を１時間行なった。得られたポリシロキサンの塩基性窒素を滴定し、０．３７％となった。それから、ブチルジグリコール（３７．０ｇ）、蒸留水（２５．０ｇ）およびジメチルサルフェート（４．１ｇ）を、９０℃の温度でこの産物混合物に添加し、９０℃で２時間撹拌した。得られたポリシロキサンの塩基性窒素を決定し、０．１１％となった。酢酸６０％（３．０ｇ）を、この混合物に添加した。全てのヘテロ環に基づき四級化率が６２％であるポリシロキサンの透明で黄色い油が得られた。
【００８６】
この方法で生産されるポリシロキサンは、表１に規定する組成を有し、ここで、Ｒ１およびＲ６はメチルであり、Ｒ２は−（ＣＨ２）３−であり、Ｒ４は−（ＣＨ２）２−であり、Ｒ’はメチルであり、Ｒ３は−Ｃ２１Ｈ４３であり、Ｒ７は−Ｃ３Ｈ６−であり、および、Ｒ５はメチルである。
【００８７】
実施例８（本発明に係る）
製剤は、２０ｗｔ．％のポリシロキサン、７個のエチレンオキシド基を有する８ｗｔ．％のイソデシルアルコール、および、０．４ｗｔ．％の酢酸６０％を含む、水性マクロエマルションからなる。エマルションは、実施例６と同様の方法で生産した。
【００８８】
用いられるポリシロキサンは、以下の方法で生産した。
【００８９】
窒素雰囲気中で、滴定塩基性窒素含有量が１．０％である直鎖のアミノエチル−アミノプロピル官能性ポリシロキサン（１６８．６ｇ）（式（ＩＶ）のユニットの２．７ｍｏｌ．％に相当する）を、ラウリン酸（５．９ｇ）、ステアリン酸（５．６５ｇ）およびキシロール（５１．０ｇ）とともに、ＫＰＧ撹拌棒、内部温度計、還流冷却器および水分離器を備える三つ口フラスコ中に入れた。撹拌しながら混合物を１６０℃まで加熱し、還流下で３時間撹拌し、そして、プロセスにおいて生じる反応水を水分離器で取り除いた。反応のコントロールとして、酸価を決定し、２．９ｍｇ／ｇ  ＫＯＨであった。続いて、バレロラクトン（１．３ｇ）を加えて、初めに、還流下でさらに２時間撹拌した。蒸留によりキシロールを除去した後、温度を１８０℃まで上げて、およそ２０  ｍｂａｒで蒸留を１時間行なった。得られたポリシロキサンの塩基性窒素を滴定し、０．４８％となった。それから、ブチルジグリコール（３６．０ｇ）、蒸留水（２５．０ｇ）およびジメチルサルフェート（７．５ｇ）を、９０℃の温度でこの産物混合物に添加し、９０℃で２時間撹拌した。得られたポリシロキサンの塩基性窒素を決定し、０．０１％となった。酢酸６０％（３．０ｇ）をこの混合物に添加した。全てのヘテロ環に基づき四級化率が９８％であるポリシロキサンの透明で黄色い油が得られた。
【００９０】
この方法で生産されるポリシロキサンは、表１に規定する組成を有し、ここで、Ｒ１およびＲ６はメチルであり、Ｒ２は−（ＣＨ２）３−であり、Ｒ４は−（ＣＨ２）２−であり、Ｒ’はメチルであり、Ｒ３は−Ｃ１１Ｈ２３および−Ｃ１７Ｈ３５の混合であり、Ｒ７は−Ｃ４Ｈ８−であり、および、Ｒ５はメチルである。
【００９１】
実施例９（本発明に係る）
製剤は、２０ｗｔ．％のポリシロキサン、７個のエチレンオキシド基を有する８ｗｔ．％のイソデシルアルコール、および、０．４ｗｔ．％の酢酸６０％を含む、水性マクロエマルションからなる。エマルションは、実施例６と同様の方法で生産した。
【００９２】
用いられるポリシロキサンは、以下の方法で生産した。
【００９３】
窒素雰囲気中で、滴定塩基性窒素含有量が０．６２％である直鎖のアミノエチル−アミノプロピル官能性ポリシロキサン（１９６．０ｇ）（式（ＩＶ）のユニットの１．７ｍｏｌ．％に相当する）を、ラウリン酸（９．３５ｇ）およびキシロール（４１．０ｇ）とともに、ＫＰＧ撹拌棒、内部温度計、還流冷却器および水分離器を備える三つ口フラスコ中に入れた。撹拌しながら混合物を１６０℃まで加熱し、還流下で３時間撹拌し、プロセス中に生じる反応水を水分離器で取り除いた。反応のコントロールとして、酸価を決定し、４．２ｍｇ／ｇ  ＫＯＨであった。蒸留によりキシロールを除去した後、温度を１８０℃まで上げて、およそ２０  ｍｂａｒで蒸留を１時間行なった。得られたポリシロキサンの塩基性窒素を滴定し、０．３０％となった。それから、ブチルジグリコール（３３．０ｇ）、蒸留水（２５．０ｇ）およびジメチルサルフェート（５．１３ｇ）を、９０℃の温度でこの産物混合物に添加し、９０℃で２時間撹拌した。得られたポリシロキサンの塩基性窒素を決定し、０．０２％となった。酢酸６０％（２．５ｇ）をこの混合物に添加した。全てのヘテロ環に基づき四級化率が９３％であるポリシロキサンの透明で黄色い油が得られた。
【００９４】
この方法で生産されるポリシロキサンは、表１に規定する組成を有し、ここで、Ｒ１およびＲ６はメチルであり、Ｒ２は−（ＣＨ２）３−であり、Ｒ４は−（ＣＨ２）２−であり、Ｒ’はメチルであり、Ｒ３は−Ｃ１１Ｈ２３であり、および、Ｒ５はメチルである。
【００９５】
比較例１０（本発明に係るものではない）
製剤は、ポリシロキサンの水性の乳白色で透明のエマルションからなり、その生産は、ＤＥ  １０２１４９８２の実施例Ｂに記載される。
【００９６】
【表１】
0006417420.tif 000012
【００９７】
ポリシロキサンの重量平均分子量は、各場合において、およそ２０，０００ｇ／ｍｏｌであった。
【００９８】
使用例
手触り評価
光学的に明るくされていない漂白した綿Ｔｅｒｒｙｃｌｏｔｈ布の一部を、比較例１〜５、実施例６〜９、比較例１０に係る製剤による水性溶液および０．５ｇ／ｌの酢酸（６０％）を用いて、８０％の含浸量で、実験用Ｆｏｕｌａｒｄ機において仕上げ、続いて、１２０℃で２分間乾燥させた。その後、エマルションで処理した試験布の手触り特性を評価した。この評価は、異なる主観的基準に供される。それにもかかわらず意味のある結果を得るために、少なくとも５人の試験人員による評価が必要とされる。結果を統計方法に従って評価し、グレード１は最も柔らかく、最も快適な手触りであり、グレード５は、最も硬い手触りであり、滑らかな表面が最も少なく、試験シリーズの中で最も快適でない。
【００９９】
【表２】
0006417420.tif 000013
【０１００】
本発明に係る製剤は、それを用いて仕上げられる織物に、市販の柔らかい手触りにする薬剤と比べて極めて柔らかい手触りを提供する。
【０１０１】
黄ばみ
光学的に明るくされていない漂白した綿様式の編布の一部に、比較例１〜５、実施例６〜９、比較例１０に係る製剤による水性溶液および０．５ｇ／ｌの酢酸６０％を、８０％の含浸量で、実験用Ｆｏｕｌａｒｄ機において含浸させ、１２０℃で２分間乾燥させ、続いて、１７０℃で２分間熱硬化させた。その後、サンプルの白さを、「ｄａｔａｃｏｌｏｒ  ｉｎｔｅｒｎａｔｉｏｎａｌ」（Ｓｗｉｔｚｅｒｌａｎｄ）の白さ測定装置「ｄａｔａｃｏｌｏｒ  ６００」を用いてＧａｎｚにより評価した。
【０１０２】
【表３】
0006417420.tif 000014
【０１０３】
本発明に係る製剤は、織物基材のいかなる黄ばみも生じない。本発明に係る製剤を用いて仕上げられる基材の白さは、未処理の織物の白さに相当する。
【０１０４】
アルカリ安定性
適用溶液中のアルカリに対するエマルションの安定性を、以下に記載の試験により行なった：
【０１０５】
試験するエマルションの５００ｍｌの水性溶液を、４０ｇ／ｌの濃度で１０００ｍｌビーカー中に入れ、水酸化ナトリウム溶液（ｗ（ＮａＯＨ）＝１０％）を用いてｐＨ１２に設定した。続いて、１分あたり２０００回転で羽根攪拌機を用いて、溶液を２０分間撹拌した。その後、攪拌機のスイッチを切り、１時間に、溶液の表面を沈殿について評価した。
【０１０６】
【表４】
0006417420.tif 000015
【０１０７】
ｐＨ１２でさえ、本発明に係る製剤は、いかなる沈殿の傾向も示さない。この種類の製剤は、ｐＨ値として安定に分類することができる。
【０１０８】
本発明は、以下の実施態様を含む：
【０１０９】
１．式（Ｉ）の少なくとも１つの構造要素を含むポリシロキサンであって、
【化１１】
0006417420.tif 000016
ここで、
Ｒ１は、Ｃ１−６アルキルまたはフェニルであり、
Ｒ２は、Ｃ１−６アルキルであり、
Ｒ３は、７〜２９個、好ましくは１１〜２５個の炭素原子を有する、飽和または少なくとも一価不飽和の直鎖または分岐の炭化水素部分であり、場合によりヒドロキシで置換され、
Ｒ４は、−ＣａＨ２ａ−であり、場合により、Ｃ１−６アルキル、Ｃ１−６アルコキシ、ヒドロキシまたはアミノで置換され、
Ｒ５は、１〜２０個の炭素原子を有する、飽和、少なくとも一価不飽和または芳香族炭化水素部分であり、場合により、Ｓ、ＯおよびＮから選択されるヘテロ原子を含み、場合により置換され、および、環構造中の２個の窒素原子のうちの１個と一緒になって、第四級アンモニウムイオンを形成し、
ａは、２または３であり、および、
Ｘ−は、有機または無機アニオンである、ポリシロキサン。
【０１１０】
２．要点１に係るポリシロキサンであって、式（Ｉａ）
【化１２】
0006417420.tif 000017
の少なくとも１つの構造要素を含む、ポリシロキサン。
【０１１１】
３．要点１または要点２のいずれかに係るポリシロキサンであって、Ｒ１は、Ｃ１−６アルキル、好ましくはメチルである、ポリシロキサン。
【０１１２】
４．要点１から３のいずれかに係るポリシロキサンであって、Ｒ２は、−（ＣＨ２）３−または−ＣＨ２−ＣＨＣＨ３−ＣＨ２−である、ポリシロキサン。
【０１１３】
５．要点１から４のいずれかに係るポリシロキサンであって、Ｒ３は、脂肪酸の飽和または少なくとも一価不飽和の炭化水素部分である、ポリシロキサン。
【０１１４】
６．要点１から５のいずれかに係るポリシロキサンであって、Ｒ４は、−ＣＨ２−ＣＨ２−または−（ＣＨ２）３−、好ましくは−ＣＨ２−ＣＨ２−である、ポリシロキサン。
【０１１５】
７．要点１から６のいずれかに係るポリシロキサンであって、Ｒ５は、Ｃ１−６アルキル、好ましくはメチル、エチルまたはベンジルである、ポリシロキサン。
【０１１６】
８．要点１から７のいずれかに係るポリシロキサンであって、式（Ｉ）の構造要素は、ポリシロキサンに基づき、０．１〜２０ｍｏｌ．％、好ましくは０．３〜１０ｍｏｌ．％、より好ましくは０．５〜５ｍｏｌ．％を構成する、ポリシロキサン。
【０１１７】
９．要点１から８のいずれかに係るポリシロキサンであって、式（ＩＩ）の少なくとも１つの構造要素をさらに含み、
【化１３】
0006417420.tif 000018
ここで、Ｒ６は、Ｃ１−１０アルキルまたはフェニルである、ポリシロキサン。
【０１１８】
１０．要点９に係るポリシロキサンであって、Ｒ６は、メチル、エチルまたはフェニルである、ポリシロキサン。
【０１１９】
１１．要点１から１０のいずれかに係るポリシロキサンであって、式（ＩＩ）の構造要素は、ポリシロキサンに基づき、８０〜９９．９ｍｏｌ．％、好ましくは９０〜９９．７ｍｏｌ．％、より好ましくは９５〜９９．５ｍｏｌ．％を構成する、ポリシロキサン。
【０１２０】
１２．要点１から１１のいずれかに係るポリシロキサンであって、式（ＩＩＩ）の少なくとも１つの構造要素をさらに含み、
【化１４】
0006417420.tif 000019
ここで、Ｒ７はＣ２−６アルキルまたはＣ３−６アルケニルである、ポリシロキサン。
【０１２１】
１３．要点１２に係るポリシロキサンであって、式（ＩＩＩａ）
【化１５】
0006417420.tif 000020
の構造要素を含む、ポリシロキサン。
【０１２２】
１４．要点１２または要点１３のいずれかに係るポリシロキサンであって、Ｒ７は、ｎ−プロピル、ｉ−プロピル、ｎ−ブチル、ｉ−ブチル、ｎ−ペンチル、ｉ−ペンチルまたはプロペニル、好ましくはｎ−プロピルである、ポリシロキサン。
【０１２３】
１５．要点１から１４のいずれかに係るポリシロキサンであって、式（ＩＩＩ）の構造要素は、ポリシロキサンに基づき、０〜４ｍｏｌ．％、好ましくは０〜３ｍｏｌ．％、より好ましくは０〜２ｍｏｌ．％を構成する、ポリシロキサン。
【０１２４】
１６．要点１から１５のいずれかに係るポリシロキサンであって、ポリシロキサンは、各場合において、Ｒ’３ＳｉＯ−および−ＳｉＲ’３で終わり、Ｒ’は互いに独立に、Ｃ１−１６アルキル、Ｃ１−１６アルコキシまたは−ＯＨ、好ましくはメチル、エチル、ｎ−プロピル、ｉ−プロピルまたは−ＯＨである、ポリシロキサン。
【０１２５】
１７．要点１６に係るポリシロキサンであって、Ｒ’は、互いに独立に、メチルまたは−ＯＨである、ポリシロキサン。
【０１２６】
１８．要点１６または要点１７のいずれかに係るポリシロキサンであって、ポリシロキサンは、各場合において、Ｍｅ３ＳｉＯ−および−ＳｉＭｅ３；Ｍｅ３ＳｉＯ−および−ＳｉＭｅ２ＯＨ；またはＨＯＭｅ２ＳｉＯ−および−ＳｉＭｅ２ＯＨで終わる、ポリシロキサン。
【０１２７】
１９．要点１から１８のいずれかに係るポリシロキサンであって、ポリシロキサンの合計窒素含有量は、組成物全体に基づき、０．０５〜６ｗｔ．％、好ましくは０．１〜３ｗｔ．％である、ポリシロキサン。
【０１２８】
２０．要点１から１９のいずれかに係るポリシロキサンであって、ポリシロキサン中のヘテロ環の、少なくとも４０％、好ましくは少なくとも５０％、より好ましくは少なくとも６０％は、四級化されている、ポリシロキサン。
【０１２９】
２１．要点１から２０のいずれかに係るポリシロキサンであって、ポリシロキサンの重量平均分子量は、２，０００〜１００，０００ｇ／ｍｏｌ、好ましくは２，０００〜８０，０００ｇ／ｍｏｌ、より好ましくは５，０００〜６０，０００ｇ／ｍｏｌの範囲である、ポリシロキサン。
【０１３０】
２２．要点１から２１のいずれかに係るポリシロキサン、および、水および／または有機溶媒を含む、製剤。
【０１３１】
２３．要点２２に係る製剤であって、有機溶媒は、ハロゲン化および非ハロゲン化炭化水素、アルコール類、グリコール類、エーテル類、エステル類、ケトン類、芳香族類およびポリオキシアルキレン類から選択される、製剤。
【０１３２】
２４．要点２２または要点２３のいずれかに係るポリシロキサンであって、界面活性剤、無機および／または有機粒子、脂肪酸凝縮物、ポリアルキレンワックス、フッ素化ポリマーおよび／またはシリコーン（ｓｉｌｉｃｏｎｓ）をさらに含む、ポリシロキサン。
【０１３３】
２５．要点１から２１のいずれかに係るポリシロキサンを生産する方法であって、以下のステップ：
（ｉ）式（ＩＶ）の少なくとも１つの構造要素を含むポリシロキサンを提供するステップ、
【化１６】
0006417420.tif 000021
（ｉｉ）ステップ（ｉ）によるポリシロキサン中の式（ＩＶ）の構造要素を、Ｒ３−ＣＯＯＨおよび場合により、
【化１７】
0006417420.tif 000022
および／または
【化１８】
0006417420.tif 000023
と反応させて、式（Ｖ）および場合により（ＶＩ）の構造要素を形成するステップ、
【化１９】
0006417420.tif 000024
および
（ｉｉｉ）少なくとも一部の窒素原子を四級化するステップ、を含む、方法。
【０１３４】
２６．要点２５に係る方法であって、ステップ（ｉｉｉ）における四級化率は、ポリシロキサン中のヘテロ環に基づき、少なくとも４０％、好ましくは少なくとも５０％、より好ましくは少なくとも６０％である、方法。
【０１３５】
２７．要点１から２１のいずれかに係るポリシロキサンまたは要点２２から２４のいずれかに係る製剤の使用であって、織物を仕上げるための、使用。
【０１３６】
２８．要点１から２１のいずれかに係るポリシロキサンまたは要点２２から２４のいずれかに係る製剤の使用であって、対象物を疎水化するための、使用。